(57)【要約】【課題】優れた機械的特性を確保しながら、優れた難燃性をも確保できる絶縁ケーブル及びその製造方法を提供すること。【解決手段】導体１３と導体１３を覆う絶縁層１４とを有する絶縁電線１１を含む絶縁ケーブル１００であって、絶縁層１４が、樹脂部１７と、樹脂部１７内に埋め込まれる繊維状部材１８とを含み、繊維状部材１８の限界酸素指数が、樹脂部１７の限界酸素指数よりも高い絶縁ケーブル１００。【選択図】図３
2013114845.tif 000002
【特許請求の範囲】
【請求項１】
導体と前記導体を覆う絶縁層とを有する絶縁電線を含む絶縁ケーブルであって、
前記絶縁層が、樹脂部と、前記樹脂部内に埋め込まれる繊維状部材とを含み、
前記繊維状部材の限界酸素指数が前記樹脂部の限界酸素指数よりも高い絶縁ケーブル。
【請求項２】
導体と前記導体を覆う絶縁層とを有する絶縁電線と、
前記絶縁電線を包囲するジャケット層とを含む絶縁ケーブルであって、
前記絶縁層および前記ジャケット層の少なくとも一方が、樹脂部と、前記樹脂部内に埋め込まれる繊維状部材とを含み、
前記繊維状部材の限界酸素指数が前記樹脂部の限界酸素指数よりも高い絶縁ケーブル。
【請求項３】
前記繊維状部材がポリイミド樹脂を含む請求項１又は２に記載の絶縁ケーブル。
【請求項４】
前記繊維状部材の限界酸素指数が２５以上である請求項１又は２に記載の絶縁ケーブル。
【請求項５】
前記繊維状部材は、前記絶縁電線の長手方向に沿って縦添え、横巻き、又は複数本の前記繊維状部材を互いに編み込んでなる編組の状態で配置される請求項４又は５に記載の絶縁ケーブル。
【請求項６】
導体を絶縁層で被覆し、絶縁電線を得る絶縁層被覆工程を経て絶縁ケーブルを製造する絶縁ケーブルの製造方法であって、
前記絶縁層被覆工程が、
前記導体を絶縁層形成用第１樹脂で被覆する絶縁層形成用第１樹脂被覆工程と、
前記絶縁層形成用第１樹脂上に絶縁層形成用繊維状部材を配置する絶縁層形成用繊維状部材配置工程と、
前記繊維状部材を絶縁層形成用第２樹脂で被覆して、前記絶縁層形成用第１樹脂と前記絶縁層形成用第２樹脂とからなる樹脂部内に前記繊維状部材を埋め込み、前記絶縁層を形成する絶縁層形成用第２樹脂被覆工程とを含み、
前記繊維状部材として、前記絶縁層形成用第１樹脂及び前記絶縁層形成用第２樹脂の各限界酸素指数よりも高い限界酸素指数を有するものを用いる絶縁ケーブルの製造方法。
【請求項７】
導体と前記導体を覆う絶縁層とを有する絶縁電線を包囲するようにジャケット層を形成するジャケット層形成工程を経て絶縁ケーブルを製造する絶縁ケーブルの製造方法であって、
前記ジャケット層形成工程が、
前記絶縁電線をジャケット層形成用第１樹脂で被覆するジャケット層形成用第１樹脂被覆工程と、
前記ジャケット層形成用第１樹脂上にジャケット層形成用繊維状部材を配置するジャケット層形成用繊維状部材配置工程と、
前記繊維状部材をジャケット層形成用第２樹脂で被覆して、前記ジャケット層形成用第１樹脂と前記ジャケット層形成用第２樹脂とからなる樹脂部内に前記繊維状部材を埋め込み、前記ジャケット層を形成するジャケット層形成用第２樹脂被覆工程とを含み、
前記繊維状部材として、前記ジャケット層形成用第１樹脂及び前記ジャケット層形成用第２樹脂の各限界酸素指数よりも高い限界酸素指数を有するものを用いる絶縁ケーブルの製造方法。
【発明の詳細な説明】
【技術分野】
【０００１】
本発明は、絶縁ケーブル及びその製造方法に関する。
【背景技術】
【０００２】
電子機器間のデータ伝送などに使用されるケーブルには一般に難燃性が要求される。このため、従来より、ケーブルを構成する絶縁層やジャケット層に難燃性が付与されていた。具体的には、ケーブルを構成する絶縁層やジャケット層に難燃性を付与するために、ケーブルの絶縁層やジャケット層として、例えばベース樹脂に金属水和物等のノンハロゲン系の難燃剤を添加してなる難燃性樹脂組成物が用いられていた（下記特許文献１参照）。
【先行技術文献】
【特許文献】
【０００３】
【特許文献１】特開２００８−１５０５３２号公報
【発明の概要】
【発明が解決しようとする課題】
【０００４】
しかし、上記特許文献１に記載のケーブルは以下の課題を有していた。
【０００５】
すなわち上記特許文献１に記載のケーブルは、十分な難燃性を有してないという問題があった。ここで、ベース樹脂に対する難燃剤の配合量を増加させることによって、より高度な難燃性を得ることも考えられる。しかし、このように難燃剤の配合量を増加させると、絶縁層やジャケット層の機械特性が低下する。すなわち、上記特許文献１に記載のケーブルでは、優れた難燃性を確保しながら優れた機械特性を確保することが困難であった。
【０００６】
本発明は、上記事情に鑑みてなされたものであり、優れた機械特性を確保しながら優れた難燃性をも確保できる絶縁ケーブル及びその製造方法を提供することを目的とする。
【課題を解決するための手段】
【０００７】
本発明者は上記課題を解決するため検討を重ねた結果、絶縁電線を構成する絶縁層や、絶縁電線を包囲するジャケット層について、ベース樹脂に難燃剤を配合するのではなく、ベース樹脂中にベース樹脂よりも難燃性の高い繊維状部材を埋め込むように構成することで、上記課題を解決し得ることを見出し、本発明を完成するに至った。
【０００８】
すなわち本発明は、導体と前記導体を覆う絶縁層とを有する絶縁電線を含む絶縁ケーブルであって、前記絶縁層が、樹脂部と、前記樹脂部内に埋め込まれる繊維状部材とを含み、前記繊維状部材の限界酸素指数が前記樹脂部の限界酸素指数よりも高い絶縁ケーブルである。
【０００９】
また本発明は、導体と前記導体を覆う絶縁層とを有する絶縁電線と、前記絶縁電線を包囲するジャケット層とを含む絶縁ケーブルであって、前記絶縁層および前記ジャケット層の少なくとも一方が、樹脂部と、前記樹脂部内に埋め込まれる繊維状部材とを含み、前記繊維状部材の限界酸素指数が前記樹脂部の限界酸素指数よりも高い絶縁ケーブルである。
【００１０】
本発明の絶縁ケーブルによれば、絶縁層又はジャケット層が、樹脂部と、樹脂部内に埋め込まれ、樹脂部よりも高い限界酸素指数の繊維状部材とを含むように構成されるため、繊維状部材により優れた難燃性を確保することができる。このため、絶縁層又はジャケット層の難燃性を高めるために樹脂部に難燃剤を配合する必要がなくなる。このため、樹脂部自体について優れた機械特性を確保することができる。従って、絶縁層又はジャケット層について、優れた難燃性を確保しながら優れた機械特性を確保することができる。よって、本発明の絶縁ケーブルによれば、優れた機械特性を確保しながら優れた難燃性をも確保できる。
【００１１】
上記絶縁ケーブルにおいては、前記繊維状部材がポリイミドを含むことが好ましい。この場合、絶縁ケーブルは、より優れた機械特性を確保しながら、より優れた難燃性を確保することができる。
【００１２】
上記絶縁ケーブルにおいては、前記繊維状部材の限界酸素指数が２５以上であることが好ましい。この場合、絶縁ケーブルは、より優れた難燃性を確保することができる。
【００１３】
上記絶縁ケーブルにおいては、前記繊維状部材は、例えば前記絶縁電線の長手方向に沿って縦添え、横巻き、又は複数本の前記繊維状部材を互いに編み込んでなる編組の状態で配置される。
【００１４】
また本発明は、導体を絶縁層で被覆し、絶縁電線を得る絶縁層被覆工程を経て絶縁ケーブルを製造する絶縁ケーブルの製造方法であって、前記絶縁層被覆工程が、前記導体を絶縁層形成用第１樹脂で被覆する絶縁層形成用第１樹脂被覆工程と、前記絶縁層形成用第１樹脂上に繊維状部材を配置する繊維状部材配置工程と、前記繊維状部材を絶縁層形成用第２樹脂で被覆して、前記絶縁層形成用第１樹脂と前記絶縁層形成用第２樹脂とからなる樹脂部内に前記繊維状部材を埋め込み、前記絶縁層を形成する絶縁層形成用第２樹脂被覆工程とを含み、前記繊維状部材として、前記絶縁層形成用第１樹脂及び前記絶縁層形成用第２樹脂の各限界酸素指数よりも高い限界酸素指数を有するものを用いる絶縁ケーブルの製造方法である。
【００１５】
また本発明は、導体と前記導体を覆う絶縁層とを有する絶縁電線を包囲するようにジャケット層を形成するジャケット層形成工程を経て絶縁ケーブルを製造する絶縁ケーブルの製造方法であって、前記ジャケット層形成工程が、前記絶縁電線をジャケット層形成用第１樹脂で被覆するジャケット層形成用第１樹脂被覆工程と、前記ジャケット層形成用第１樹脂上に繊維状部材を配置する繊維状部材配置工程と、前記繊維状部材をジャケット層形成用第２樹脂で被覆して、前記ジャケット層形成用第１樹脂と前記ジャケット層形成用第２樹脂とからなる樹脂部内に前記繊維状部材を埋め込み、前記ジャケット層を形成する第２樹脂被覆工程とを含み、前記繊維状部材として、前記ジャケット層形成用第１樹脂及び前記ジャケット層形成用第２樹脂の各限界酸素指数よりも高い限界酸素指数を有するものを用いる絶縁ケーブルの製造方法である。
【００１６】
これらの製造方法によれば、優れた機械特性を確保しながら、優れた難燃性をも確保できる絶縁ケーブルを製造することができる。
【発明の効果】
【００１７】
本発明によれば、優れた機械特性を確保しながら、優れた難燃性をも確保できる絶縁ケーブル及びその製造方法が提供される。
【図面の簡単な説明】
【００１８】
【図１】本発明に係る絶縁ケーブルの一実施形態を示す断面図である。
【図２】図１の電線束の一例を示す断面図である。
【図３】図２の絶縁電線の一例を示す断面図である。
【発明を実施するための形態】
【００１９】
以下、本発明の実施形態について図１〜図３を用いて詳細に説明する。
【００２０】
［ケーブル］
図１は、本発明に係る絶縁ケーブルの一実施形態を示す断面図である。図１に示すように、絶縁ケーブル１００は、複数本の電線束１０と、これらの電線束１０を包囲するジャケット層２０とを備えている。
【００２１】
図２は、図１の電線束の一例を示す断面図である。図２に示すように、電線束１０は、複数本の絶縁電線１１と、複数本の絶縁電線１１を包囲して束ねる包囲部材１２とを備えている。ここで、絶縁電線１１は互いに撚り合わされていてもよいし、撚り合わされていなくてもよい。
【００２２】
図３は、図２の絶縁電線１１の一例を示す断面図である。図３に示すように、絶縁電線１１は、内部導体１３と、内部導体１３を被覆する絶縁層１４と、絶縁層１４を被覆する外部導体１５と、外部導体１５を覆うシース１６とを有している。絶縁層１４は、樹脂を含む樹脂部１７と、樹脂部１７内に埋め込まれる繊維状部材１８とを有している。ここで、繊維状部材１８の限界酸素指数は、樹脂部１７の限界酸素指数よりも高くなっている。
【００２３】
ジャケット層２０は、図１に示すように、樹脂を含む樹脂部２１と、樹脂部２１内に埋め込まれる繊維状部材２２とを有している。ジャケット層２０においても、繊維状部材２２の限界酸素指数は、樹脂部２１の限界酸素指数よりも高くなっている。
【００２４】
この絶縁ケーブル１００によれば、ジャケット層２０が、樹脂部２１と、樹脂部２１内に埋め込まれ、樹脂部２１よりも高い限界酸素指数の繊維状部材２２とを含むように構成されている。また絶縁電線１１の絶縁層１４が、樹脂部１７と、樹脂部１７内に埋め込まれ、樹脂部１７よりも高い限界酸素指数の繊維状部材１８とを含むように構成されている。このため、ジャケット層２０及び絶縁層１４はそれぞれ、繊維状部材２２、１８により、優れた難燃性を確保することができる。このため、ジャケット層２０及び絶縁層１４の各々の難燃性を高めるために、樹脂部１７，２１に難燃剤を配合する必要がなくなる。このため、樹脂部１７，２１自体については優れた機械特性を確保することができる。このように、絶縁電線１１の絶縁層１４およびジャケット層２０について優れた機械特性を確保しながら優れた難燃性を確保することができる。よって、絶縁ケーブル１００としても、優れた機械特性を確保しながら優れた難燃性をも確保できる。
【００２５】
以下、絶縁ケーブル１００の各構成について詳細に説明する。
【００２６】
＜電線束＞
まず電線束１０の構成について説明する。電線束１０は、上述したように、複数本の絶縁電線１１と、これらを包囲する包囲部材１２とを有している。以下、絶縁電線１１および包囲部材１２の各々について詳細に説明する。
【００２７】
［絶縁電線］
電線束１０を構成する絶縁電線１１の本数は、図２においては７本となっているが、７本に限定されるものではない。電線束１０を構成する絶縁電線１１は、１本以上であればよい。絶縁電線１１としては、例えば同軸ケーブルを用いることができる。
【００２８】
（導体）
絶縁電線１１を構成する内部導体１３は、１本の素線のみで構成されてもよく、複数本の素線を撚り合わせてなる撚線で構成されてもよい。また、内部導体１３は、導体径や導体の材質などについて特に限定されるものではなく、用途に応じて適宜定めることができる。例えば内部導体１３は、銅合金などで構成することができる。
【００２９】
内部導体１３の直径は例えば０．０３〜０．３０ｍｍ程度とすればよい。
【００３０】
（絶縁層）
絶縁層１４は、樹脂を含む樹脂部１７と、樹脂部１７内に埋め込まれる繊維状部材１８とを含む。樹脂部１７に含まれる樹脂は、絶縁性を有する樹脂であれば特に制限されるものではない。このような樹脂としては、絶縁電線１１に十分な屈曲性を与えるために、例えば紫外線硬化樹脂又はポリエチレンなどのポリオレフィンを用いることができる。
【００３１】
絶縁層１４の厚さは、特に限定されるものではなく、例えば０．０１〜０．２０ｍｍ程度とすればよい。
【００３２】
繊維状部材１８は、樹脂部１７よりも高い限界酸素指数を有する絶縁材料で構成されればよい。
【００３３】
繊維状部材１８の限界酸素指数と樹脂部１７の限界酸素指数との差は通常は５以上であり、好ましくは１０以上である。ここで、繊維状部材１８の限界酸素指数は、２５以上であることが好ましく、２８以上であることがより好ましい。この場合、絶縁ケーブル１００は、より優れた難燃性を確保することができる。但し、材料の繊維化が困難という理由から、繊維状部材１８の限界酸素指数は９５以下であることが好ましい。
【００３４】
繊維状部材１８としては、無機絶縁材料および絶縁樹脂が挙げられる。無機絶縁材料としては、例えばガラス繊維などを用いることができる。絶縁樹脂としては、例えばフッ素樹脂、ポリアミド樹脂、ポリイミド樹脂などを用いることができる。繊維状部材１８としては、絶縁樹脂が好ましく、中でも、ポリイミド樹脂が好ましい。繊維状部材１８がポリイミド樹脂を含むと、より優れた難燃性を確保しながら、より優れた機械特性を確保することができる。
【００３５】
繊維状部材１８の断面積は、特に限定されるものではないが、絶縁層１４の断面積中の繊維状部材１８の断面積の割合が０．１〜２０％の範囲内となる断面積であることが好ましい。本明細書において、断面積とは、絶縁ケーブル１００の長手方向に直交する断面における面積を言う。
【００３６】
繊維状部材１８の断面形状としては、円形状、円環状、楕円状および多角形状などが挙げられるが、通常は円形状である。
【００３７】
樹脂部１７及び繊維状部材１８はそれぞれ、絶縁層１４の機械特性を損ねない範囲で、酸化防止剤、紫外線劣化防止剤、加工助剤、着色顔料、滑剤、カーボンブラックなどの充填剤を必要に応じてさらに含んでもよい。
【００３８】
繊維状部材１８は、内部導体１３の長手方向に沿って配置されるいわゆる縦添えの状態で配置されてもよいし、内部導体１３の長手方向に沿って螺旋状に巻かれるいわゆる横巻きの状態で配置されてもよい。また、繊維状部材１８は、複数本の繊維状部材１８を互いに編み込んでなる編組の状態で内部導体１３の長手方向に沿って配置されてもよい。
【００３９】
繊維状部材１８を内部導体１３の長手方向に沿って縦添えの状態で配置する場合、繊維状部材１８の本数は、２本以上必要であれば特に本数に制限はない。ここで、繊維状部材１８の本数は、絶縁層１４の断面積中の繊維状部材１８の断面積の割合が０．１〜２０％の範囲内となる本数とすることが好ましい。また複数本の繊維状部材１８は等間隔で配置されることが好ましい。
【００４０】
繊維状部材１８を内部導体１３の長手方向に沿って横巻きの状態で配置する場合、繊維状部材１８の本数は通常１本であるが、この場合、螺旋のピッチは、絶縁層１４の難燃性を向上させる観点からは、絶縁層１４の断面積中の繊維状部材１８の断面積の割合が０．１〜２０％の範囲内となるピッチとすることが好ましい。
【００４１】
繊維状部材１８を編組の状態で配置する場合、隣り合う繊維状部材１８同士の間隔は特に限定されないが、絶縁層１４の難燃性を向上させる観点からは、絶縁層１４の断面積中の繊維状部材１８の断面積の割合が０．１〜２０％の範囲内となる間隔とすることが好ましい。
【００４２】
繊維状部材１８は、縦添え状態又は横巻き状態で配置される場合よりも、編組の状態で配置されることが好ましい。この場合、繊維状部材１８を内部導体１３の長手方向に沿って縦添え又は横巻きの状態で配置させる場合に比べて、より優れた難燃性を確保することができる。
【００４３】
（外部導体）
外部導体１５は例えば軟銅線などの金属で構成される。外部導体１５は、例えば編組の状態で配置される。
【００４４】
外部導体１５の厚さは、特に限定されるものではなく、例えば０．０１〜０．３０ｍｍ程度とすればよい。
【００４５】
（シース）
シース１６は、絶縁層２を物理的又は化学的な損傷から保護するものである。シース１６は、例えばポリ塩化ビニル、ポリエチレン、ポリオレフィンなどで構成される。
【００４６】
シース１６の厚さは、特に限定されるものではなく、例えば０．０１〜０．３０ｍｍ程度とすればよい。
【００４７】
［包囲部材］
絶縁電線１１を包囲する包囲部材１２は、例えばフィルム状のポリエチレンテレフタレートなどで構成すればよい。
【００４８】
また包囲部材１２の厚さは、特に限定されるものではなく、例えば０．００５〜０．２０ｍｍ程度とすればよい。
【００４９】
＜ジャケット層＞
次に、ジャケット層２０の構成について説明する。ジャケット層２０は、上述したように、樹脂を含む樹脂部２１と、樹脂部２１内に埋め込まれる繊維状部材２２とを含むものである。ジャケット層２０の厚さは、特に限定されるものではなく、例えば０．０５〜０．２０ｍｍ程度とすればよい。以下、樹脂部２１および繊維状部材２２の各々について詳細に説明する。
【００５０】
（樹脂部）
樹脂部２１に含まれる樹脂は、絶縁性を有する樹脂であれば特に制限されるものではない。樹脂部２１としては、例えば、絶縁層１４の樹脂部１７と同様の材料のほか、ウレタンなどを用いることができる。
【００５１】
（繊維状部材）
繊維状部材２２は、樹脂部２１よりも高い限界酸素指数を有する絶縁材料で構成されればよい。
【００５２】
繊維状部材２２の限界酸素指数と樹脂部２１の限界酸素指数との差は通常は５以上であり、好ましくは１０以上である。ここで、繊維状部材２２の限界酸素指数は、２５以上であることが好ましく、２８以上であることがより好ましい。この場合、絶縁ケーブル１００は、より優れた難燃性を確保することができる。但し、材料の繊維化が困難という理由から、繊維状部材２２の限界酸素指数は９５以下であることが好ましい。なお、繊維状部材２２の限界酸素指数は、絶縁層１４を構成する樹脂部１７の限界酸素指数よりも高いことが好ましい。
【００５３】
繊維状部材２２としては、例えば絶縁層１４の繊維状部材１８と同様の材料を用いることができる。
【００５４】
繊維状部材２２の断面積は、特に限定されるものではないが、ジャケット層２０の断面積中の繊維状部材２２の割合が０．１〜２０％の範囲内となる断面積とすることが好ましい。であることが好ましい。
【００５５】
繊維状部材２２の断面形状としては、繊維状部材１８と同様、円形状、円環状、楕円状および多角形状などが挙げられるが、通常は円形状である。
【００５６】
繊維状部材２２は、絶縁層１４の繊維状部材１８と同様に配置すればよい。
【００５７】
樹脂部２１及び繊維状部材２２はそれぞれ、ジャケット層２０の機械特性を損ねない範囲で、酸化防止剤、紫外線劣化防止剤、加工助剤、着色顔料、滑剤、カーボンブラックなどの充填剤を必要に応じてさらに含んでもよい。
【００５８】
次に、絶縁ケーブル１００の製造方法について説明する。
【００５９】
まず複数本の電線束１０を準備する。
【００６０】
まず絶縁電線１１を以下のようにして準備する。はじめに内部導体１３を準備する。
【００６１】
次に、内部導体１３を絶縁層形成用第１樹脂で被覆する（絶縁層形成用第１樹脂被覆工程）。絶縁層形成用第１樹脂としては、樹脂部１８と同一の材料を用いる。内部導体１３の被覆は、例えば絶縁層形成用第１樹脂をチューブ状に溶融押出し、チューブ状の押出物の内側に内部導体１３を通すようにすればよい。
【００６２】
次に、絶縁層形成用第１樹脂上に絶縁層形成用繊維状部材１８を配置する（絶縁層形成用繊維状部材配置工程）。繊維状部材１８は、内部導体１３の長手方向に沿って縦添え、横巻き、又は編組の状態で配置すればよい。
【００６３】
次に、繊維状部材１８を絶縁層形成用第２樹脂で被覆する（絶縁層形成用第２樹脂被覆工程）。絶縁層形成用第２樹脂としては、樹脂部１８と同一の材料を用いる。
【００６４】
このとき、絶縁層形成用第１樹脂及び絶縁層形成用第２樹脂を溶融させて合体させる。こうして樹脂部１７が形成される。このとき、繊維状部材１８は樹脂部１７内に埋め込まれる。こうして絶縁層１４で内部導体１３が被覆される（絶縁層被覆工程）。
【００６５】
次に、絶縁層１４を外部導体１５で包囲し、最後に、外部導体１５をシース１６で被覆する。以上のようにして絶縁電線１１が得られる。
【００６６】
そして、複数本の絶縁電線１１を撚り合わせ、これらを包囲部材１２で包囲する。こうして電線束１０が得られる。
【００６７】
次に、こうして得られた複数本の電線束１０を撚り合わせ、複数本の電線束１０を包囲するようにジャケット層２０を形成する。ジャケット層２０を形成するには、まず複数本の電線束１０をジャケット層形成用第１樹脂で被覆する（ジャケット層形成用第１樹脂被覆工程）。電線束１０の被覆は、例えばジャケット層形成用第１樹脂をチューブ状に溶融押出し、チューブ状の押出物の内側に複数の電線束１０を通すようにすればよい。
【００６８】
次に、ジャケット層形成用第１樹脂上にジャケット層形成用の繊維状部材２２を配置する（ジャケット層形成用繊維状部材配置工程）。
【００６９】
次に、繊維状部材２２をジャケット層形成用第２樹脂で被覆する（ジャケット層形成用第２樹脂被覆工程）。ジャケット層形成用第２樹脂としては、樹脂部２１に含まれる樹脂と同一の樹脂を用いる。
【００７０】
このとき、ジャケット層形成用の第１樹脂及び第２樹脂を溶融させて合体させる。こうして樹脂部２１が形成される。このとき、繊維状部材２２は樹脂部２１内に埋め込まれる。こうして、ジャケット層２０が形成され（ジャケット層形成工程）、絶縁ケーブル１００が得られる。
【００７１】
本発明は、上記実施形態に限定されるものではない。例えば上記実施形態では、絶縁電線１１の絶縁層１４、ジャケット層２０がいずれも、樹脂部と樹脂部内に埋め込まれる繊維状部材とを含んでいるが、絶縁層１４が通常の絶縁樹脂で構成され、ジャケット層２０のみが、樹脂部２１と、樹脂部２１内に埋め込まれる繊維状部材２２とで構成されてもよいし、逆にジャケット層２０が通常の絶縁樹脂で構成され、絶縁層１４のみが、樹脂部１７と、樹脂部１７内に埋め込まれる繊維状部材１８とで構成されてもよい。
【００７２】
また上記実施形態では、ジャケット層２０が設けられているが、ジャケット層２０は省略が可能である。この場合でも、絶縁ケーブル１００では、絶縁電線１１が、樹脂部１７と樹脂部１７内に埋め込まれる繊維状部材１８とを含む絶縁層１４を有しているため、優れた難燃性を確保しながら優れた機械特性を確保することができる。また絶縁ケーブル１００は１本の絶縁電線１１のみで構成されてもよい。
【符号の説明】
【００７３】
１１…絶縁電線
１３…内部導体
１４…絶縁層
１７，２１…樹脂部
１８，２２…繊維状部材
２０…ジャケット層
１００…絶縁ケーブル
【図１】
2013114845.tif 000003
【図２】
2013114845.tif 000004
【図３】
2013114845.tif 000005